(57)【特許請求の範囲】
【請求項１】
プリザーブドフラワーを、ツヤを出す液体樹脂に含浸させ、前記プリザーブドフラワーの表面をコーティングする第１のコーティング工程と、
前記第１のコーティング工程で表面がコーティングされた前記プリザーブドフラワーを、自然乾燥により、完全に乾燥していないベタ付きのある状態まで乾燥させる第１の乾燥工程と、
前記第１の乾燥工程でベタ付きのある状態まで乾燥させた前記プリザーブドフラワーを、前記第１のコーティング工程の浸漬時間よりも短い時間、前記ツヤを出す液体樹脂に含浸させ前記プリザーブドフラワーの表面をコーティングする第２のコーティング工程と、
前記第２のコーティング工程で表面がコーティングされた前記プリザーブドフラワーを、自然乾燥により、完全に乾燥していないベタ付きのある状態まで乾燥させる第２の乾燥工程と、
前記第２の乾燥工程でベタ付きのある状態まで乾燥させた前記プリザーブドフラワーを、前記第１のコーティング工程の浸漬時間よりも短い時間、ツヤを消す液体樹脂に含浸させ、前記プリザーブドフラワーの表面をコーティングする第３のコーティング工程と、
前記第３のコーティング工程で表面がコーティングされた前記プリザーブドフラワーを、自然乾燥により、完全に乾燥させる第３の乾燥工程と、を含む
生花風植物の製造方法。
【発明の詳細な説明】
【技術分野】
【０００１】  本発明は植物体の表面を液体樹脂でコーティングを施す技術で長期間その形成を維持し花片に吸収されている色素を外部に抜け出す事を防ぐ加工技術、それに使用する液体樹脂の製造方法に関するものである
【背景技術】
【０００２】  従来の植物体の加工工程では、植物体の保存性を長期間有するものはあるが数カ月もしくは数年のものであった。
【発明の開示】
【発明が解決しようとする課題】
【０００３】  従来の植物体の加工工程では、数カ月もしくは数年しか植物体の形成及び柔軟性を保持するとしか出来なかったものを１０年以上もの長期間、その形成及び柔軟性を留まらせることを目的とする。【０００４】  また、植物体の色素の脱色を外部で一切しないことを目的とするものである。
【課題を解決するための手段】
【０００５】  本発明は上記目的を達する為に植物体の加工方法それに使用する液体樹脂の製造に成功したものである。【０００６】  植物体の加工方法としては色・ツヤともに鮮度の良い花弁を茎５ｃｍぐらい付いたまま採取し、容器の中に入れてある乾燥助成剤であるシリカゲルの中に花片の姿勢を整えながら全体を埋め込みその容器全体を電子レンジで加熱する。この時使用する電子レンジ（５００Ｗ〜６００Ｗ）で２０秒〜３０秒ほど加熱する。この作業は植物体の水分を乾燥助成剤であるシリカゲルに吸収させる作業は重要である。水分が植物体から乾燥助成剤であるシリカゲルに吸収されていくのは不十分だと樹脂コーティング作業は終了した後植物体の早期変質・腐敗に繋がってしまうからである。【０００７】  電子レンジによる加熱作業が終了した後そのまま４時間ほど、放置しておく。この容器を４時間放置しておくことで温められた乾燥助成剤シリカゲルの余熱で完全に植物体に残余している余分な水分などが吸収できるからである。【０００８】  乾燥助成剤であるシリカゲルでの乾燥作業が終了した後花片の姿勢が崩れないように十分注意を払い容器から植物体を取り出し植物体に付着している乾燥助成剤シリカゲルを完全に払い落とす。作業方法としては、柔らかい筆の先なので花片などに傷などをつけないよう丁寧に作業を行うと良い。この作業で花片に傷をつけてしまうと植物体の色・形成など台無しにしてしまうほか、早期変色に繋がってしまうので、注意して作業をする必要がある。【０００９】  乾燥助成剤シリカゲルを取り除く作業が終了したら第１回目の樹脂コーティング作業を始める。植物体の茎部分を洗濯鋏又は、クリップなどで把持し、液体の樹脂の中に浸漬させるものである。この時、樹脂コーティング作業をする際、液体樹脂をあらかじめ容器後中に入れておく。この時、使用する容器は透明なものが良いと考えられる。植物体を液体樹脂の中に浸漬させた際、あらゆる角度から植物体の花片の姿勢の様子が確認できるからである。花片の厚みがある植物体は姿勢を崩すことはないが、花かたの厚みが薄い植物体は液体樹脂の粘度により、姿勢を保つことが出来ず折れたり、曲がったりして花片の姿勢を壊してしまうからである。この時酢酸エチルなどの溶剤を使用して作業をやりやすくすることも出来る。第１回目の樹脂コーティング作業では花片が乾燥しているため、液体樹脂をよく吸い込むため（５秒〜８秒）浸漬させる。【００１０】  第１回目の樹脂コーティング作業終了後、植物体を容器の中から取り出し姿勢を下向きにして余分な液体樹脂を取り除く作業をする。この時、余分な液体樹脂をある程度に取り除くことが出来ないでいると、花片表面に樹脂の雫・しわなどを造ってしまい花片の美しさが損なわれてしまうためある程度に取り除く事が必要である。【００１１】  次に乾燥作業に入る。この乾燥作業は自然乾燥で室内の温度が２０度ぐらい・湿度が８０％ぐらいの風通しの良い直射日光の当たらない場所で行う。この時、植物体表面にコーティングされている液体樹脂が完全に乾燥してしまうと、第２回目の樹脂コーティング作業をする際に、液体樹脂が花片表面に第１回目の樹脂コーティングされている樹脂とうまく結合されなくなるため、完全に乾燥���せないベタ付きのある状態で行う。【００１２】  ある程度乾燥が確認出来たら第２回目の樹脂コーティング作業に入る。この作業は第２回目の樹脂コーティング作業を行うわけだが液体樹脂の入った容器の中に浸漬させる時間は（３秒〜５秒）と浸漬時間を短くする必要がある。これは、長い時間液体樹脂の中に浸漬させることにより花片の表面を樹脂が厚く覆ってしまい植物体が本来持ち合わせている色合いなどの美しさを濁らせてしまうからである。【００１３】  このコーティング作業終了後一度目の乾燥と同様の作業を行いある程度乾燥が確認出来たら第３回目の樹脂コーティング作業に入る。この作業では植物体の用途に応じて花片表面にツヤをだす樹脂コーティング作業とツヤをなくす樹脂コーティング作業を行う。【００１４】  このコーティング作業の過程も第１回目の樹脂コーティング作業と同様の作業を行うわけだが液体樹脂の入った容器の中に浸漬させる時間は第２回目の樹脂コーティング作業と同様の時間（３秒〜５秒）である。【００１５】  第３回目の樹脂コーティング作業終了後４日〜７日間かけて自然乾燥作業を行い完全に植物体表面の液体樹脂が完全に乾燥したら作業終了である。【００１６】  プリザーブドフラワーの加工方法は次の通りである。【００１７】  まずプリザーブドフラワーの選定を行う。これは花弁が弱っていない物・湿気の少ない物・花片全体の形成・バランスが整っている物・花片の色のつき方に斑がない物・花片が切れていない物などを選び、加工作業に入る。【００１８】  プリザーブドフラワーの茎を洗濯鋏で把持し液体樹脂の入った容器に花片の姿勢を崩さないように丁寧に浸漬して５秒〜８秒したら容器の中から取り出す。この時の液体樹脂の中に浸漬させる時間は生花同様、花片表面がよく樹脂を吸い込むため第２回目の樹脂コーティング作業よりも長い時間行う。【００１９】  第１回目の樹脂コーティング作業終了後プリザーブドフラワーの姿勢を下向きにして余分な液体樹脂を取り除く。次に温度２０度ぐら湿度が８０％ぐらいの室内出３時間ほど自然乾燥作業を行い花片表面をある程度乾燥させる。【００２０】  ある程度乾燥したら、第２回目の樹脂コーティング作業を行う。この作業では植物体の用途に応じて、花片表面にツヤをだす樹脂コーティング作業とツヤをなくす樹脂コーティング作業を行う。このコーティング作業の過程も第１回目の樹脂コーティング作業と同様の作業を行うわけだが液体樹脂の入った容器の中に浸漬させる時間は（３秒〜５秒）である。【００２１】  第２回目の樹脂コーティング作業終了後４日〜７日間かけて自然乾燥作業を行い完全にプリザーブドフラワーの表面の液体樹脂が完全に乾燥したら作業終了である。【００２２】  この樹脂コーティング作業によって、生花などの植物体全体を液体樹脂で表面をコーティングすることによって、色素を外部へ抜け出すことを防ぎ、また植物体に柔軟性をつけることによって、長時間形成を維持し続ける生花植物を製造することに成功したわけである。【００２３】  この生花風植物を製造することに使用する植物体表面にコーティング作業を施す液体樹脂の製造方法は次の通りである。【００２４】「ディーエムティーエスエヌツービービ（ＤＭＴＳＮ２ＢＢ）湿気硬���型ウレタン樹脂塗料で液体樹脂の塗膜の硬度及び粘度をつけ、塗膜が割れることを防ぎ「ブイシー（ＶＣ）」紫外線吸収機能をもった樹脂塗料で紫外線を遮断し、花片など色素の変色を防ぎ、「エルエヌティーゼロ（ＬＮＴ０）｝二液硬化型ウレタン樹脂塗料で樹脂の柔軟性・高外観をつけ、これらの樹脂を配合することで、植物体表面をコーティングする液体樹脂のも戸となる「エービー・ティーシー（ＡＢ・ＴＣ）」有機溶剤が完成する訳である。【００２５】  植物体表面にツヤを出す液体樹脂「アベ・ティーシークリヤー（ＡＢ・ＴＣクリヤー）」はＡＢ・ＴＣ５０％から６０％これに硬化剤ソフト４０を任意の割合で混合して、ツヤを出す液体樹脂「アベティーシークリヤー（ＡＢ・ＴＣクリヤー）」の完成である。【００２６】  植物体の表面のツヤを消す液体樹脂はアクリルポリオール２０％から２５％、ＡＢ・ＴＣ６５％から７０％、ツヤ消し塗料「エルエヌティーツー（ＬＮＴ２）ツヤ消しクリヤー」１５％から２０％に硬化剤ソフト４０を任意の割合で混合して、ツヤを消す液体樹脂、「アベ・ティーシーシャープツー・ツヤ消しクリヤー（ＡＢ・ＴＣ♯２・ツヤ消しクリヤー）」の完成である。【００２７】  生花などの植物体表面を樹脂コーティングする際、第１回目・第２回目の樹脂コーティング作業にＡＢ・ＴＣ・クリヤーを使用、第３回目の樹脂コーティング作業ではその用途に応じて植物体表面にツヤを出す時には、そのままＡＢ・ＴＣ・クリヤーを使用、ツヤを消したい時には、ＡＢ・ＴＣ♯２・ツヤ消しクリヤーを使用する。【００２８】  プリザーブドフラワーでは樹脂コーティング作業は、２回で終了するため、第１回目の樹脂コーティング作業ではＡＢ・ＴＣ・クリヤーを使用、第２回目のコーティング作業でその用途に応じてプリザーブドの表面にツヤを出す時には、そのままＡＢ・ＴＣ・クリヤーを使用、ツヤを消したい時にはＡＢ・ＴＣ♯２・ツヤ消しクリヤーを使用する。
【発明の効果】
【００２９】  上記の植物体の製造方法とこれに使用する液体樹脂を製造することにより、１０年以上もの長期間その形成を維持し続け、その花片は柔軟性に優れ、色素が外部へ脱色しない生花風植物を製造することに成功したものである。
【実施例１】
【００３０】  生花の蘭の花弁を採取し、シリカゲルの中に蘭の花片の姿勢を整えながら埋め込み電子レンジ（５００Ｗ）で約２０秒から３０秒加熱する。加熱が終わったらそのまま４時間おいて置く。その後花片が壊れないようにシリカゲルから素早く取り出し第１回目の樹脂コーティング作業を液体樹脂ＡＢ・ＴＣクリヤーで行い、３時間自然乾燥させたのち、第２回目の樹脂コーティング作業を液体樹脂ＡＢ・ＴＣクリヤー行い、また３時間自然乾燥させた。さらに第３回目の樹脂コーティング作業も液体樹脂ＡＢ・ＴＣクリヤーで行う。７日間自然乾燥させたのち本発明の植物体の完成である。樹脂コーティングした蘭の花弁は形成を崩すことなく、柔軟性を維持したまま１０年以上その形を保持している。花片の色素に関しては外部に色をにじますことは認められなかった。
【実施例２】
【００３１】  プリザーブドフラワーの薔薇を液体樹脂の入った容器に花片の姿勢を壊さないように丁寧に浸漬して、第１回目の樹脂コーティング作業を液体樹脂ＡＢ・ＴＣクリヤーで３時間自然乾燥させたのち、第２回目の樹脂コーティング作業を行う。この樹脂コーティング作業では花片表面に液体樹脂ＡＢ・ＴＣ♯２のコーティング作業を行い、７日間自然乾燥させた。樹脂コーティングさせたプリザーブドフラワーの薔薇は花片の色素が外部へ脱色することなく、またその柔軟性を維持したまま３年以上その形成を保持している。
【産業上の利用可能性】
【００３２】  このように柔軟性に優れ植物体の色素が外部への脱色のおそれのない生花風植物を使用することで生花同様のブライダルブーケ・コサージュ・ブローチ・髪飾り・ネクタイピン等の幅広い商品が供給出来るようになるため産業上の利用可能性は多様であると考えられる。